(57)【要約】【課題】耐燃焼性を向上させることが可能なリン光材料組成物を提供する。【解決手段】実施例において、リン光材料組成物は、リン光性粉体と、添加剤とを含み、その添加剤は、リン光性粉体の約０．１重量％〜２０重量％の範囲の量を有する。添加剤の材料は、エネルギー吸収材料および導電性材料、およびそれらの組み合わせからなる群から選ばれる。他の実施例において、リン光性粉体と添加剤とを含むリン光材料組成物が提供され、その添加剤は、２．８ｐｐｍ〜３２０００ｐｐｍの量を有する。該添加剤の材料も、エネルギー吸収材料、導電性材料、及びそれらの組み合わせからなる群から選ばれる。【選択図】図１
2007535105.tif 000002
【特許請求の範囲】
【請求項１】
リン光性粉体と、
前記リン光性粉体の０．１〜２０重量％の範囲の量を有し、紫外線吸収材料および導電性材料を含む添加剤と、を含む、リン光材料組成物。
【請求項２】
前記紫外線吸収材料が、酸化チタン、酸化亜鉛、及びそれらの組み合わせからなる群から選ばれる請求項１に記載のリン光材料組成物。
【請求項３】
前記無機導電性材料が、透明導電性材料を含む請求項１に記載のリン光材料組成物。
【請求項４】
前記透明導電性材料が、アンチモン含有酸化スズ、インジウム酸化スズ、及びそれらの組み合わせからなる群から選ばれる請求項３に記載のリン光材料組成物。
【請求項５】
前記添加剤が、０．０１μｍから１０μｍの粒径を有する請求項１に記載のリン光材料組成物。
【請求項６】
前記リン光性粉体が、赤色リン光粉体、緑色リン光粉体、または青色リン光粉体から選ばれる請求項１に記載のリン光材料組成物。
【請求項７】
透明基板と、
前記透明基板上に形成されたリン光材料層と、を備え、
前記リン光材料層を構成する材料は、リン光性粉体と、添加剤と、を含み、
前記添加剤は、前記リン光性粉体の０．１〜２０重量％の範囲の量を有し、前記添加剤は、紫外線吸収材料および導電性材料を含む、スクリーンパネル。
【請求項８】
前記導電性材料が、透明導電性材料を含む請求項７に記載のスクリーンパネル。
【請求項９】
前記添加剤が、０．０１μｍから１０μｍの粒径を有する請求項７に記載のスクリーンパネル。
【請求項１０】
前記リン光材料層上に金属フィルムをさらに備える請求項７に記載のスクリーンパネル。
【請求項１１】
透明基板および該透明基板上のリン光材料層を備え、該リン光材料層がリン光性粉体および添加剤を含み、該添加剤が前記リン光性粉体の約０．１〜２０重量％の範囲の量を有し、前記添加剤が紫外線吸収材料および導電性材料を含む、スクリーンパネルと、
該スクリーンパネルの前記リン光材料層に向けて電子ビームを提供する電子銃と、
前記電子ビームの偏向を制御すべく、前記電子銃と前記スクリーンパネルとの間に設けられた電子ビーム偏向制御モジュールと、を備えるディスプレイ装置。
【請求項１２】
前記導電性材料が、透明導電性材料を含む請求項１１に記載のディスプレイ装置。
【請求項１３】
前記添加剤が、０．０１μｍから１０μｍの粒径を有する請求項１１に記載のディスプレイ装置。
【請求項１４】
透明基板および該透明基板上のリン光材料層を備え、該リン光材料層がリン光性粉体および添加剤を含み、該添加剤が前記リン光性粉体の約０．１〜２０重量％の範囲の量を有し、前記添加剤が紫外線吸収材料および導電性材料を含む、スクリーンパネルと、
第１の光路を介して画像を投影すべく、該スクリーンパネルの前記リン光材料層に向けて電子ビームを提供する電子銃と、
前記電子ビームの偏向を制御すべく、前記電子銃と前記スクリーンパネルとの間に設けられた電子ビーム偏向制御モジュールと、
前記第１の光路上に設けられ、前記投影像を反射させる反射モジュールと、
該反射像の第２の光路上に設けられたディスプレイパネルと、を備えるディスプレイ装置。
【請求項１５】
前記導電性材料が、透明導電性材料を含む請求項１４に記載のディスプレイ装置。
【請求項１６】
前記添加剤が、０．０１μｍから１０μｍの粒径を有する請求項１４に記載のディスプレイ装置。
【請求項１７】
リン光性粉体と、
２．８〜３２０００ｐｐｍの範囲の量を有し、紫外線吸収材料および導電性材料を含む添加剤と、を含む、リン光材料組成物。
【請求項１８】
前記紫外線吸収材料が、酸化チタン、酸化亜鉛、及びそれらの組み合わせからなる群から選ばれ、前記紫外線吸収材料が、４５〜３８３ｐｐｍの範囲の量を有する請求項１７に記載のリン光材料組成物。
【請求項１９】
前記導電性材料が、アンチモン含有酸化スズ（ＡＴＯ）、インジウム酸化スズ（ＩＴＯ）、及びそれらの組み合わせからなる群から選ばれる請求項１７に記載のリン光材料組成物。
【請求項２０】
前記導電性材料がＡＴＯである場合、該導電性材料が２．８〜２６．８ｐｐｍの範囲の量を有する請求項１９に記載のリン光材料組成物。
【請求項２１】
前記導電性材料がＩＴＯである場合、該導電性材料が１６００〜３２０００ｐｐｍの範囲の量を有する請求項１９に記載のリン光材料組成物。
【請求項２２】
前記添加剤が、１００ｎｍ未満の粒径を有する請求項１７に記載のリン光材料組成物。
【請求項２３】
前記リン光性粉体が、赤色リン光粉体、緑色リン光粉体、または青色リン光粉体から選ばれる請求項１７に記載のリン光材料組成物。
【請求項２４】
透明基板と、
前記透明基板上に形成されたリン光材料層と、を備え、
前記リン光材料層を構成する材料は、リン光性粉体と、添加剤と、を含み、
前記添加剤は、２．８〜３２０００ｐｐｍの範囲の量を有し、前記添加剤は、紫外線吸収材料および導電性材料を含む、スクリーンパネル。
【請求項２５】
前記紫外線吸収材料が、酸化チタン、酸化亜鉛、及びそれらの組み合わせからなる群から選ばれ、前記紫外線吸収材料が、４５〜３８３ｐｐｍの範囲の量を有する請求項２４に記載のスクリーンパネル。
【請求項２６】
前記導電性材料が、アンチモン含有酸化スズ（ＡＴＯ）、インジウム酸化スズ（ＩＴＯ）、及びそれらの組み合わせからなる群から選ばれる請求項２４に記載のスクリーンパネル。
【請求項２７】
前記導電性材料がＡＴＯである場合、該導電性材料が２．８〜２６．８ｐｐｍの範囲の量を有する請求項２６に記載のスクリーンパネル。
【請求項２８】
前記導電性材料がＩＴＯである場合、該導電性材料が１６００〜３２０００ｐｐｍの範囲の量を有する請求項２６に記載のスクリーンパネル。
【請求項２９】
前記添加剤が、１００ｎｍ未満の粒径を有する請求項２４に記載のスクリーンパネル。
【請求項３０】
前記リン光材料層上に金属フィルムをさらに備える請求項２４に記載のスクリーンパネル。
【請求項３１】
透明基板および該透明基板上のリン光材料層を備え、該リン光材料層がリン光性粉体および添加剤を含み、該添加剤が２．８〜３２０００ｐｐｍの範囲の量を有し、前記添加剤が紫外線吸収材料および導電性材料を含む、スクリーンパネルと、
該スクリーンパネルの前記リン光材料層に向けて電子ビームを提供する電子銃と、
前記電子ビームの偏向を制御すべく、前記電子銃と前記スクリーンパネルとの間に設けられた電子ビーム偏向制御モジュールと、を備えるディスプレイ装置。
【請求項３２】
前記紫外線吸収材料が、酸化チタン、酸化亜鉛、及びそれらの組み合わせからなる群から選ばれ、前記紫外線吸収材料が、４５〜３８３ｐｐｍの範囲の量を有する請求項３１に記載のディスプレイ装置。
【請求項３３】
前記導電性材料が、アンチモン含有酸化スズ（ＡＴＯ）、インジウム酸化スズ（ＩＴＯ）、及びそれらの組み合わせからなる群から選ばれる請求項３１に記載のディスプレイ装置。
【請求項３４】
前記導電性材料がＡＴＯである場合、該導電性材料が２．８〜２６．８ｐｐｍの範囲の量を有する請求項３３に記載のディスプレイ装置。
【請求項３５】
前記導電性材料がＩＴＯである場合、該導電性材料が１６００〜３２０００ｐｐｍの範囲の量を有する請求項３３に記載のディスプレイ装置。
【請求項３６】
前記添加剤が、１００ｎｍ未満の粒径を有する請求項３１に記載のディスプレイ装置。
【請求項３７】
透明基板および該透明基板上のリン光材料層を備え、該リン光材料層がリン光性粉体および添加剤を含み、該添加剤が２．８〜３２０００ｐｐｍの範囲の量を有し、前記添加剤が紫外線吸収材料および導電性材料を含む、スクリーンパネルと、
第１の光路を介して画像を投影すべく、該スクリーンパネルの前記リン光材料層に向けて電子ビームを提供する電子銃と、
前記電子ビームの偏向を制御すべく、前記電子銃と前記スクリーンパネルとの間に設けられた電子ビーム偏向制御モジュールと、
前記第１の光路上に設けられ、前記投影像を反射させる反射モジュールと、
該反射像の第２の光路上に設けられたディスプレイパネルと、を備えるディスプレイ装置。
【請求項３８】
前記紫外線吸収材料が、酸化チタン、酸化亜鉛、及びそれらの組み合わせからなる群から選ばれ、前記紫外線吸収材料が、４５〜３８３ｐｐｍの範囲の量を有する請求項３７に記載のディスプレイ装置。
【請求項３９】
前記導電性材料が、アンチモン含有酸化スズ（ＡＴＯ）、インジウム酸化スズ（ＩＴＯ）、及びそれらの組み合わせからなる群から選ばれる請求項３７に記載のディスプレイ装置。
【請求項４０】
前記導電性材料がＡＴＯである場合、該導電性材料が２．８〜２６．８ｐｐｍの範囲の量を有する請求項３９に記載のディスプレイ装置。
【請求項４１】
前記導電性材料がＩＴＯである場合、該導電性材料が１６００〜３２０００ｐｐｍの範囲の量を有する請求項３９に記載のディスプレイ装置。
【請求項４２】
前記添加剤が、１００ｎｍ未満の粒径を有する請求項３７に記載のディスプレイ装置。
【発明の詳細な説明】
【技術分野】
【０００１】
本発明は、ディスプレイ装置、スクリーンパネル及びそのリン光材料組成物に関する。さらに詳細には、本発明は陰極線管（ＣＲＴ）ディスプレイ装置、スクリーンパネル及びそのリン光材料組成物に関する。
【０００２】
なお、本願は２００４年５月４日提出の台湾出願番号９３１１２４６８、及び２００５年４月２６日提出の台湾出願番号９４１１３１９１の優先権の利益をそれぞれ主張する。
【背景技術】
【０００３】
情報化社会を受け、情報媒体としての機能を果たすという、ディスプレイに対するニーズはますます高まっており、業界は関連するディスプレイ技術を全力で開発している。
【０００４】
ＣＴＲディスプレイは、その優れた表示品質と成熟した技術により、長い間市場を占めてきた。現在では、大きな表示域や高解像度を備えるべく一般的な家庭用ＣＲＴディスプレイが継続的に開発されており、３３インチ或いはそれ以上のＣＲＴディスプレイに対しては、大画面ＣＲＴディスプレイが主要な製品となっている。大画面ＣＴＲディスプレイは、投影型ＣＲＴディスプレイと、ファイバー型ＣＲＴディスプレイとに分類され、投影型ＣＲＴディスプレイは、光学系を用いて画像を大画面に投影するものである。
【０００５】
投影型ＣＴＲディスプレイ装置は、電磁バンチ、電磁偏向デバイス及びリン光材料を有している。投影型ＣＴＲディスプレイ装置の拡大された投影像の輝度を向上させるためには、高電圧の加速電子を用いることができる。他方、投影型ＣＲＴ装置の拡大された投影像の解像度を向上させるためには、短い発光時間を有するリン光材料を用いることができる。しかしながら、高電圧の加速電子及び高流量によってリン光材料が燃焼してしまうことから、投影型ＣＲＴディスプレイ装置の寿命が減少してしまう。
【発明の開示】
【発明が解決しようとする課題】
【０００６】
かかるリン光材料の燃焼の問題を解決すべく、様々な解決策が提供されている。第１の解決策は、パッキング密度を高めることにより耐燃焼性を向上させることが可能な球状のリン光材料を用いることである。ただし、球体リン光材料を製造する工程は、製造ラインに適用するには困難すぎるという問題がある。第２の解決策は、ＰＯ４またはＡｌ２Ｏ３等の耐火材料をリン光材料層に適用するものであるが、耐燃焼性は明らかには向上しない。
【０００７】
耐燃焼性を向上させるための第３の解決策は、回路設計を変更することにより、電流が長時間に渡って同じ位置でリン光材料層を刺激することを防止するものであり、米国特許第４，０３２，７６０、４，０３２，７６０、及び４，５２１，７２０に開示されている。
【特許文献１】米国特許第４，０３２，７６０号公報
【特許文献２】米国特許第４，０３２，７６０号公報
【特許文献３】米国特許第４，５２１，７２０号公報
【０００８】
したがって、本発明の一目的は、その耐燃焼性を向上させることが可能なリン光材料組成物を提供することにある。
【０００９】
本発明の他の目的は、その寿命を向上させることが可能なスクリーンパネルを提供することにある。
【００１０】
本発明のさらなる他の目的は、その寿命を向上させることが可能なディスプレイ装置を提供することにある。
【課題を解決するための手段】
【００１１】
上記及び他の優れた効果を達成するため、且つ本発明の目的に基づき、本明細書中で具現化され概略を記述するように、本発明はリン光材料組成物を提供する。そのリン光材料組成物は、リン光性粉体と、添加剤とを含む。添加剤は、リン光性粉体の約０．１重量％〜２０重量％の範囲の量を有し、その添加剤は、エネルギー吸収材料、導電性材料、及びそれらの組み合わせからなる群から選ばれる。
【００１２】
また、本発明はスクリーンパネルを提供する。そのスクリーンパネルは、透明基板と、該透明基板上のリン光材料層と、を備える。リン光材料層を構成する材料は、リン光性粉体と、添加剤と、を含み、該添加剤は、リン光性粉体の約０．１重量％〜２０重量％の範囲の量を有し、添加剤は、エネルギー吸収材料、導電性材料、及びそれらの組み合わせからなる群から選ばれる。
【００１３】
さらに、本発明はディスプレイ装置を提供する。そのディスプレイ装置は、スクリーンパネルと、電子銃と、電子ビーム用の偏向制御モジュールと、を備える。スクリーンパネルは、透明基板と、該透明基板上のリン光材料層と、を備える。リン光材料層を構成する材料は、リン光性粉体および添加剤を含み、該添加剤は、リン光性粉体の約０．１重量％〜２０重量％の範囲の量を有し、その添加剤は、エネルギー吸収材料、導電性材料、及びそれらの組み合わせからなる群から選ばれる。電子銃は、スクリーンパネルのリン光材料層に向けて電子ビームを提供する。電子ビーム用の偏向制御モジュールは、その電子ビームの偏向を制御すべく、電子銃とスクリーンパネルとの間に設けられている。
【００１４】
本発明は、さらに、ディスプレイ装置を提供する。そのディスプレイ装置は、スクリーンパネルと、電子銃と、電子ビーム用の偏向制御モジュールと、反射モジュールと、ディスプレイパネルと、を備える。スクリーンパネルは、透明基板と、該透明基板上のリン光材料層と、を備える。リン光材料層を構成する材料は、リン光性粉体および添加剤を含み、該添加剤は、リン光性粉体の約０．１重量％〜２０重量％の範囲の量を有し、その添加剤は、エネルギー吸収材料、導電性材料、及びそれらの組み合わせからなる群から選ばれる。電子銃は、第１の光路を介して画像を投影すべく、スクリーンパネルのリン光材料層に向けて電子ビームを提供する。電子ビーム用の偏向制御モジュールは、その電子ビームの偏向を制御すべく、電子銃とスクリーンパネルとの間に設けられている。反射モジュールは、第１の光路上に設けられ、投影像を反射させる。ディスプレイパネルは、該反射像の第２の光路上に設けられている。
【００１５】
本発明は、リン光材料組成物を提供する。そのリン光材料組成物は、リン光性粉体と、添加剤と、を含む。添加剤は、２．８ｐｐｍ〜３２０００ｐｐｍの範囲の量を有し、その添加剤は、エネルギー吸収材料、導電性材料、及びそれらの組み合わせからなる群から選ばれる。
【００１６】
また、本発明はスクリーンパネルを提供する。そのスクリーンパネルは、透明基板と、その透明基板上のリン光材料層と、を備える。リン光材料層を構成する材料は、リン光性粉体と、添加剤と、を含み、添加剤は、２．８ｐｐｍ〜３２０００ｐｐｍの範囲の量を有し、その添加剤は、エネルギー吸収材料、導電性材料、及びそれらの組み合わせからなる群から選ばれる。
【００１７】
さらに、本発明はディスプレイ装置を提供する。そのディスプレイ装置は、スクリーンパネルと、電子銃と、電子ビーム用の偏向制御モジュールと、を備える。スクリーンパネルは、透明基板と、該透明基板上のリン光材料層と、を備える。リン光材料層を構成する材料は、リン光性粉体と、添加剤と、を含み、該添加剤は、２．８ｐｐｍ〜３２０００ｐｐｍの範囲の量を有し、その添加剤は、エネルギー吸収材料、導電性材料、及びそれらの組み合わせからなる群から選ばれる。電子銃は、スクリーンパネルのリン光材料層に向けて電子ビームを提供する。電子ビーム用の偏向制御モジュールは、その電子ビームの偏向を制御すべく、電子銃とスクリーンパネルとの間に設けられている。
【００１８】
本発明は、さらに、ディスプレイ装置を提供する。そのディスプレイ装置は、スクリーンパネルと、電子銃と、電子ビーム用の偏向制御モジュールと、反射モジュールと、ディスプレイパネルと、を備える。スクリーンパネルは、透明基板と、該透明基板上のリン光材料層を備える。リン光材料層を構成する材料は、リン光性粉体と、添加剤と、を含み、該添加剤は、２．８ｐｐｍ〜３２０００ｐｐｍの範囲の量を有し、その添加剤は、エネルギー吸収材料、導電性材料、及びそれらの組み合わせからなる群から選ばれる。電子銃は、第１の光路を介して画像を投影すべく、スクリーンパネルのリン光材料層に向けて電子ビームを提供する。電子ビーム用の偏向制御モジュールは、その電子ビームの偏向を制御すべく、電子銃とスクリーンパネルとの間に設けられている。反射モジュールは、第１の光路上に設けられ、投影像を反射させる。ディスプレイパネルは、その反射像の第２の光路上に設けられている。
【００１９】
なお、上述した一般的な説明と以下の詳細な説明とは、ともに例示的であり、クレームされた本発明のさらなる説明を提供するものであることを意図している。
【００２０】
また、添付図面は、本発明の一層の理解を可能とするために含めたものであり、同図面は、本明細書に組み込まれると同時に、本明細書の一部を構成している。そして図面は本発明の実施例を図示し、発明の詳細な説明と合まって、この発明の原理を説明する役割を果す。
【発明の効果】
【００２１】
本発明において、リン光材料組成物は、過剰な電気エネルギーまたは熱エネルギーを吸収或いは伝導可能なエネルギー吸収材料及び／または導電性材料を含有しているので、リン光材料組成物の耐燃焼性を向上させることが可能である。
【００２２】
また、本発明において、スクリーンパネルは、エネルギー吸収材料及び／または導電性材料を含むリン光材料組成物を有している。そのため、スクリーンパネルの寿命を向上させることが可能である。
【００２３】
さらに、本発明のディスプレイ装置において、スクリーンパネルは、エネルギー吸収材料及び／または導電性材料を含むリン光材料組成物を有している。そのため、スクリーンパネルの寿命を向上させることが可能である。
【発明を実施するための最良の形態】
【００２４】
本発明は、ディスプレイ装置におけるリン光材料組成物の耐燃焼性を向上させるべく、リン光材料組成物を提供する。そのリン光材料組成物は、リン光性粉体に加え、該リン光性粉体と混合された添加剤を有する。その添加剤は、エネルギー吸収材料、導電性材料、及びそれらの組み合わせからなる群から選ばれる。
【００２５】
リン光材料組成物は、過剰な電気エネルギーまたは熱エネルギーを吸収或いは伝導可能なエネルギー吸収材料及び／または導電性材料を含有しているので、リン光材料組成物の耐燃焼性を向上させることができる。その本発明のリン光材料組成物を用いた陰極線管及び投影型ディスプレイ装置の例を、それらに限定されるものではないが、例として以下に詳細に説明する。勿論、本発明のリン光材料組成物は、例えば、プラズマディスプレイパネル（ＰＤＰ）、電界放出ディスプレイ（ＦＥＤ）及び表面電界ディスプレイ（ＳＥＤ）等の、リン光材料を用いた他のディスプレイ装置に適用することが可能である。
【実施例１】
【００２６】
図１は、本発明の一好適な実施例に係る陰極線管を示す。図１を参照すると、陰極線管ディスプレイ装置１００は、電子銃１１０、電子ビーム偏向制御モジュール１２０、及びスクリーンパネル１３０を備えている。スクリーンパネル１３０は、透明基板１３２と、その透明基板１３２上のリン光材料層１３４とを備えている。
【００２７】
リン光材料層１３４を構成する材料は、リン光性粉体と、添加剤とを含み、その添加剤は、リン光性粉体の約０．１重量％〜２０重量％の範囲の量である。また、添加剤は、エネルギー吸収材料、導電性材料、及びそれらの組み合わせからなる群から選ばれる。
【００２８】
リン光材料層１３４は、吹き付け塗装法、沈殿法、または他の適用可能な方法を用いて形成することができる。添加剤は、過剰な電気エネルギーまたは熱エネルギーを吸収または伝導可能であり、或いはリン光材料層１３４の耐燃焼性を向上可能である。
【００２９】
また、一実施例において、スクリーンパネル１３０は、その上に金属フィルム１３６をさらに有し、リン光材料層１３４を覆っている。これにより、電子ビームがリン光材料組成物に衝突することによって発生した二次電子の過剰蓄積を防止している。
【００３０】
電子銃１１０は、スクリーンパネル１３０のリン光材料層１３４に向けて電子ビーム１１２を提供する。電子ビーム偏向制御モジュール１２０は、電子銃１１０とスクリーンパネル１３０との間に配置され、その電子ビームの偏向を制御する。電子ビーム偏向制御モジュール１２０は、静電偏向制御モジュール、電磁偏向制御モジュール、または他の適用可能な制御モジュールとすることができる。
【００３１】
本発明の一実施例において、透明基板１３２を構成する材料は、ガラス材料、または他の透明な材料を含む。さらに、リン光材料層１３４において、リン光性粉体は、赤色リン光粉体、緑色リン光粉体、または青色リン光粉体から選ばれる。
【００３２】
添加剤は、エネルギー吸収材料及び／または導電性材料を含む。本発明の一実施例において、その添加剤は、約０．０１から１０μｍの粒径を有する。添加剤を構成する材料は、以下に詳述する形で選択することができる。
【００３３】
上述のエネルギー吸収材料を構成する材料は、例えば無機紫外線吸収材料等の、無機エネルギー吸収材料を含む。一実施例において、無機紫外線吸収材料は、酸化チタン、酸化亜鉛、及びそれらの組み合わせからなる群から選ばれる。なお、酸化チタンはアナターゼである。
【００３４】
導電性材料は、例えば透明な無機導電性材料等の、無機導電性材料を含む。本発明の一実施例において、透明無機導電性材料は、アンチモン含有酸化スズ（ＡＴＯ）及びインジウム酸化スズ（ＩＴＯ）、及びそれらの組み合わせからなる群から選ばれる。
【００３５】
さらに、本発明の陰極線管において、リン光材料組成物は、過剰な電気エネルギーまたは熱エネルギーを吸収或いは伝導可能なエネルギー吸収材料及び／または導電性材料を含有しているので、リン光材料組成物の耐燃焼性を向上させることができる。これにより、陰極線管の寿命を向上させることができる。
【００３６】
本発明のリン光材料組成物は、投影型陰極線管ディスプレイ装置に適用することができる。図２は、本発明の第２の好適な実施例に係る投影型陰極線管ディスプレイ装置を示す。図２を参照すると、投影型陰極線管ディスプレイ装置２００は、陰極線管１００、反射モジュール２４０、及びディスプレイパネル２５０を備えている。
【００３７】
電子銃１１０は、スクリーンパネル１３０のリン光材料層１３４に向けて電子ビームを提供することで、第１の光路を介して画像を投影する。反射モジュール２４０は、スクリーンパネル１３０から投影された第１の光路上に設けられ、投影像を反射させる。ディスプレイパネル２５０は、反射像の第２の光路上に設けられている。
【００３８】
反射モジュール２４０は、例えば、球面鏡または他の適用可能な反射モジュールとすることができ、ディスプレイパネル２５０は、例えば、白色の映写幕とすることができる。
【００３９】
画質を向上させるべく、ディスプレイパネル２５０は、例えば補正レンズ等の、反射モジュール２４０とディスプレイパネル２５０との間の反射モジュール２４０の反射光路上に設けられた、光学補正モジュール２６０をさらに備えている。反射モジュール２４０とディスプレイパネル２５０とは、大サイズの画像を出力し、これにより投影型陰極線管ディスプレイ装置２００の出力画質を向上させている。
【００４０】
図１に示すように同様に、上述の投影型陰極線管ディスプレイ装置２００において、スクリーンパネル１３０は、透明基板１３２とリン光材料層１３４とを有し、好ましくは金属フィルム１３６をさらに備えている。
【００４１】
詳細には、リン光材料層１３４を構成する材料は、リン光性粉体と、添加剤とを含み、その添加剤は、リン光性粉体の約０．１重量％〜２０重量％の範囲の量を有する。添加剤は、エネルギー吸収材料、導電性材料、及びそれらの組み合わせからなる群から選ばれる。したがって、過剰な電気エネルギーまたは熱エネルギーを吸収または伝導可能であり、或いはリン光材料層１３４の耐燃焼性を向上可能である。
【００４２】
なお、エネルギー吸収材料及び導電性材料は上述の実施例のそれらと同様であるので、ここでは関連する記載を省略する。
【００４３】
投影型の陰極線管ディスプレイ装置では、電子ビームの高電位及び高流量を用いていることから、リン光材料組成物の燃焼は重大である。本発明では、リン光材料組成物は優れた耐燃焼性を有しているので、投影型陰極線管の寿命を向上させることができる。
【００４４】
以下の例は、本発明のリン光材料組成物の耐燃焼性を示すものである。
【００４５】
【表１】
2007535105.tif 000003
【００４６】
表１を参照すると、リン光材料組成物としての緑色リン光粉体（Ｇ７８、日亜化学工業株式会社から入手可能）が、例１から３及び比較例にて用いられている。
【００４７】
例１は、１μｍの粒径を有する１％のアンチモン含有酸化スズを含んでいる。例２は、１μｍの粒径を有する１％のインジウム酸化スズを含んでいる。また、例３は、１μｍの粒径を有する１％の酸化チタンを含んでいる。なお、例４では、緑色リン光粉体Ｇ７８に添加剤を含んでいない。
【００４８】
表１によれば、緑色リン光粉体Ｇ７８に対して、アンチモン含有酸化スズ、インジウム酸化スズ、または酸化チタンを添加していることから、リン光材料組成物は、添加剤を含有しない緑色リン光粉体Ｇ７８よりも長時間の耐燃焼性を有している。さらに、アンチモン含有酸化スズを緑色リン光粉体Ｇ７８に添加した結果として、リン光材料組成物はより良好な耐燃焼性を有している。
【００４９】
緑色リン光粉体Ｇ７８に添加された、アンチモン含有酸化スズの各種の量と各種の粒径とを以下に記載する。
【００５０】
【表２】
2007535105.tif 000004
【００５１】
表２は、同じ１μｍの粒径を有し、各種の量のアンチモン含有酸化スズを、例４から７の緑色リン光粉体Ｇ７８（日亜化学工業株式会社から入手可能）に添加した場合を示している。表２が表すように、各種の量の添加剤を有するリン光材料組成物は、添加剤を含有しない緑色リン光粉体Ｇ７８よりも長時間の耐燃焼性を有していることがわかる。
【００５２】
【表３】
2007535105.tif 000005
【００５３】
表３は、各種の粒径の１％のアンチモン含有酸化スズを、例８から１１の緑色リン光粉体Ｇ７８（日亜化学工業株式会社から入手可能）に添加した場合を示している。表３が表すように、各種の粒径の添加剤を有するリン光材料組成物は、添加剤を含有しない緑色リン光粉体Ｇ７８よりも長時間の耐燃焼性を有していることがわかる。
【００５４】
上述の例は、本発明の添加剤を緑色リン光粉体に添加することが、リン光材料組成物の耐燃焼性を向上させることが可能であることを表している。他の例において、青色或いは赤色リン光粉体に添加された本発明の添加剤も、リン光材料組成物の耐燃焼性を向上させることができる。
【実施例２】
【００５５】
第２の実施例のリン光材料組成物は、第１の実施例のものと同様であり、添加剤の量及び粒径を含む、それらの間の差異を以下に説明する。
【００５６】
第２の実施例のリン光材料組成物は、リン光性粉体と添加剤とを含み、その添加剤は、２．８ｐｐｍ〜３２０００ｐｐｍの範囲の量を有する。また、添加剤は、エネルギー吸収材料、導電性材料、及びそれらの組み合わせからなる群から選ばれる。例えば、添加剤は、１００ｎｍ未満の粒径を有する。リン光性粉体は、赤色リン光粉体、緑色リン光粉体、または青色リン光粉体から選ばれる。
【００５７】
一実施例において、添加剤はエネルギー吸収材料である。エネルギー吸収材料は、酸化チタン、酸化亜鉛、及びそれらの組み合わせからなる群から選ばれ、エネルギー吸収材料は、４５ｐｐｍ〜３８３ｐｐｍの範囲の量を有する。
【００５８】
他の実施例において、添加剤は導電性材料であり、その導電性材料は、アンチモン含有酸化スズ（ＡＴＯ）、インジウム酸化スズ（ＩＴＯ）、及びそれらの組み合わせからなる群から選ばれる。詳細には、導電性材料がＡＴＯである場合、その導電性材料は、２．８ｐｐｍ〜２６．８ｐｐｍの範囲の量を有する。また、導電性材料がＩＴＯである場合、その導電性材料は、１６００ｐｐｍ〜３２０００ｐｐｍの範囲の量を有する。
【００５９】
第２の実施例では、リン光性粉体および添加剤の混合法は第１の実施例のそれとは異なる。また、第２の実施例の添加剤は、第１の実施例のそれよりも小さい粒径を有しているので、第２の実施例におけるリン光材料組成物の添加剤の量は比較的少ない。しかしながら、第１および第２の実施例のリン光材料組成物のいずれも良好な耐燃焼性を有している。
【００６０】
詳細には、第１の実施例の混合法は、機械的撹拌によりリン光性粉体と添加剤とを直接混合するものであり、第１の実施例で用いられる添加剤は、０．０１〜１０μｍの粒径を有する。
【００６１】
他方、第２の実施例では、添加剤スラリーとリン光体スラリーとを調合し、そしてこれら二つのスラリーを混合する。
【００６２】
添加剤スラリーを調合する方法は、大きな粒径（例えば、０．０１〜１０μｍ）を有する添加剤を粉砕して１００ｎｍ未満の粒径の粉体を形成することと、該粉体を液体と混合して所定の比率（例えば、１００００ｐｐｍより上）を有するスラリーを形成することとを含む。なお、液体は、水とジエチルアミンとの混合物である。
【００６３】
また、リン光体スラリーを調合する方法は、リン光性粉体を液体と混合してスラリーを形成することを含み、該液体は、水とケイ酸カリウムとの混合物である。
【００６４】
添加剤スラリーとリン光体スラリーとを混合して混合スラリーを形成し、該混合スラリーを基板上にコーティングした後、誘導結合プラズマ原子発光分光計（ＩＣＰ−ＡＥＳ）により分析ステップを行う。分析結果は、リン光性材料内に残留する添加剤の量が、２．８ｐｐｍ〜３２０００ｐｐｍの範囲内かに関するものである。
【００６５】
その後、２．８ｐｐｍ〜３２０００ｐｐｍの添加剤を有するリン光材料組成物に対する耐燃焼性試験を行う。試験結果は、リン光材料組成物内の添加剤が少量（２．８ｐｐｍ〜３２０００ｐｐｍ）であっても、該リン光材料組成物が良好な耐燃焼性を有しているかに関するものである。
【００６６】
以下、いくつかの例を示すが、例示的であり、本発明を限定するものではない。
【００６７】
【表４】
2007535105.tif 000006
【００６８】
【表５】
2007535105.tif 000007
【００６９】
表４は、１００００ｐｐｍ以上の添加剤（ＴｉＯ２，ＡＴＯ，ＩＴＯ）を混合した赤色、緑色、及び青色リン光性粉体と、その分析した添加剤の残余とを含むいくつかの例を示す。表５は、表４の各例の耐燃焼性試験の結果を示す。表４及び表５に示すように、２．８ｐｐｍ〜３２０００ｐｐｍの添加剤を含有するリン光材料組成物は、何ら添加剤を含有しないリン光材料と比較して良好な耐燃焼性を有している。
【００７０】
ここで、第２の実施例において、添加剤の粒径（１００ｎｍ未満）は、リン光性粉体のそれよりも小さく、また、添加剤とリン光性粉体との混合法は、機械的撹拌によるものではないので、添加剤の一部が混合時に失われて、リン光性粉体に残留する添加剤の量が減少した可能性があるということに留意すべきである。赤色、緑色、及び青色リン光性粉体の材料および粒径は異なるので、赤色、緑色、及び青色リン光性粉体に残留する添加剤の量は異なる。
【００７１】
第２の実施例のリン光材料は、同様に、スクリーンパネル及びディスプレイ装置にも適用することができる。即ち、第２の実施例のリン光材料は、基板上にコーティングすることができ、これによりスクリーンパネルを形成することができる。また、そのスクリーンパネル、電子銃、及び電子ビーム偏向制御モジュールから構成されたディスプレイ装置が提供される。さらに、そのスクリーンパネル、電子銃、電子ビーム偏向制御モジュール、反射モジュール、及びディスプレイパネルから構成された保護ＣＲＴディスプレイ装置が提供される。
【００７２】
なお、スクリーンパネル、ディスプレイ装置、及び保護ＣＲＴディスプレイ装置の要素の詳細な説明は、第１の実施例のものと同様または同一である。
【００７３】
以上のように、従来技術のリン光材料と比較して、約０．１％〜２０％、または２．８ｐｐｍ〜３２０００ｐｐｍの量を有する添加剤を含む本発明のリン光材料組成物は、良好な耐燃焼性を有する。
【００７４】
また、ＰＯ４またはＡｌ２Ｏ３がリン光体層に適用される従来技術と比較して、リン光性粉体に添加剤を加えることによる本発明のスクリーンパネルを製造する手段は、寿命を向上させるとともに、工程所要時間を減少させることができる。
【００７５】
リン光性粉体に添加剤を加えることによる本発明のスクリーンパネルを製造する手段では、走査電子ビームを変更する必要がなく、リン光材料の寿命をさらに向上させることができる。
【００７６】
当業者であれば、本発明の範囲または精神から逸脱することなく本発明の構成に対して様々な改良や変更が可能であることは容易に分かることである。上記記載の観点から、本発明はこの発明の改良や変更を包含することを意図しており、そのような改良や変更は、特許請求の範囲及びその均等物の範囲内に含まれる。
【図面の簡単な説明】
【００７７】
【図１】本発明の一好適な実施例に係る陰極線管を示す図。
【図２】本発明の第２の好適な実施例に係る投影型陰極線管ディスプレイ装置を示す図。
【符号の説明】
【００７８】
１００  陰極線管ディスプレイ装置
１１０  電子銃
１１２  電子ビーム
１２０  電子ビーム偏向制御モジュール
１３０  スクリーンパネル
１３２  透明基板
１３４  リン光材料層
１３６  金属フィルム
２００  投影型陰極線管ディスプレイ装置
２４０  反射モジュール
２５０  ディスプレイパネル
２６０  光学補正モジュール
【図１】
2007535105.tif 000008
【図２】
2007535105.tif 000009
【国際調査報告】
2007535105.tif 000010
2007535105.tif 000011